(57)【特許請求の範囲】
【請求項１】
第１の方向と当該第１の方向とは異なる第２の方向とに沿って２次元状に配列された、液滴を吐出するための複数のノズルを有するノズル用部材と、
前記複数のノズルの各々から吐出された液滴に電荷を付与するための帯電電極を有する帯電用部材と、
前記帯電電極により電荷が付与された液滴の各々を偏向するための偏向電極をそれぞれ有する第１の偏向用部材および第２の偏向用部材と、を備え、
前記帯電用部材、前記第１の偏向用部材、および前記第２の偏向用部材は、前記複数のノズルから吐出された液滴を通過させるための貫通孔をそれぞれ有し、
前記帯電用部材、前記第１の偏向用部材、および前記第２の偏向用部材は、この順に前記複数のノズルの各々から液滴が吐出される方向に積層されており、
前記第２の偏向用部材は、前記貫通孔の各々の内壁に前記複数のノズルの各々に対応する導電面を有し、
前記第１の方向において互いに対向する前記第２の偏向用部材の導電面は、それらの間に隣り合う２つのノズルからの液滴の双方の進入軌道軸線を挟むように液滴飛翔路を画定しており、
前記第１の偏向用部材は、前記第２の偏向用部材の貫通孔に向けて突出し且つ前記偏向電極を構成する導電面を有する突起部を備える、ことを特徴とする液体吐出ヘッド。
【請求項２】
前記第２の偏向用部材は、前記液滴を吸収可能な多孔質体で形成されている、ことを特徴とする請求項１に記載の液体吐出ヘッド。
【請求項３】
前記突起部は、前記隣り合う２つのノズルからの液滴の２つの進入軌道軸線の間に挟まれるように配置されている、ことを特徴とする請求項１に記載の液体吐出ヘッド。
【請求項４】
前記ノズル用部材と前記帯電用部材との間、前記帯電用部材と前記第１の偏向用部材との間、前記第１の偏向用部材と前記第２の偏向用部材との電極板の間に、それぞれ、前記液滴が通過する貫通孔を有する絶縁部材が介在している、ことを特徴とする請求項１に記載の液体吐出ヘッド。
【請求項５】
前記帯電用部材は、その貫通孔の内壁に形成された前記帯電電極と、当該帯電電極から引き出した配線とを有し、
前記第１の偏向用部材および前記第２の偏向用部材の各々は、前記貫通孔の内壁に形成された偏向電極と、各前記偏向電極を電気的に接続する配線とを有する、ことを特徴とする請求項１に記載の液体吐出ヘッド。
【請求項６】
前記第１の偏向用部材および前記第２の偏向用部材の各々の偏向電極は、それぞれ、同電位になるように互いに接続されている、ことを特徴とする請求項１に記載の液体吐出ヘッド。
【発明の詳細な説明】
【技術分野】
【０００１】
本発明は、コンティニュアス式の液体吐出装置に用いる液体吐出ヘッドに関する。
【背景技術】
【０００２】
コンティニュアス式のインクジェット装置（液体吐出装置）は、インクにポンプで常時に圧力をかけてインクを押し出す。さらに、加振手段により押し出されたインクに振動を加えてレイリージェットと呼ばれる液滴形成状態をつくることで、液滴をノズルから規則的に吐出する。コンティニュアス方式では、常にインクがノズルから吐出され続けるので、印刷データにあわせて印刷に使用する液滴と使用しない液滴を選別する必要がある。そのために、液滴を選択的に帯電させ、電場によって偏向させ、非帯電液滴と異なる軌道を飛翔するようにする。バイナリー方式と呼ばれるコンティニュアス式のインクジェット装置では、非帯電の液滴を印刷に使用し、帯電した液滴をガターによって捕獲、回収する。
【０００３】
コンティニュアス方式のインクジェット装置においては、高精細な画像を得るために、複数のノズルを直線状に配列したものが知られている。特許文献１は、１列に配列された複数のノズルを備えるモジュール式のマルチジェット偏向ヘッドを開示している。特許文献１における偏向電極は、配線をパターニングにより形成した部材を電極板の上面、および下面に用意し、一方の極を電極の上面、もう一方の極を下面に個別に引き出すことで、組み立て後の偏向電極は電極板内を２種類の極が交互に並ぶ構造となっている。
【先行技術文献】
【特許文献】
【０００４】
【特許文献１】特許第３２６０４１６号公報
【発明の概要】
【発明が解決しようとする課題】
【０００５】
ところで、印刷の高速化と高精細化を実現するには、ノズル数を増やし、ノズルを２次元アレイ状に高密度に配列することが有効である。特許文献１では、高解像度を得るため、２次元アレイ化する場合は、モジュールを複数個用意し、側面で組み合わせることを開示している。
【０００６】
しかしながら、モジュール同士の組み立てには高い精度が要求されるとともに、ノズルアレイ数が多くなるに従い、組み立て工数が増大し、製造コストが高くなる。
【０００７】
本発明は、上記従来の問題に鑑みてなされたものであって、高解像度を得ることができるとともに製造コストの低いコンティニュアス式の液体吐出ヘッドを提供することを目的とする。
【課題を解決するための手段】
【０００８】
本発明に係る液体吐出ヘッドは、第１の方向と当該第１の方向とは異なる第２の方向とに沿って２次元状に配列された、液滴を吐出するための複数のノズルを有するノズル用部材と、前記複数のノズルの各々から吐出された液滴に電荷を付与するための帯電電極を有する帯電用部材と、前記帯電電極により電荷が付与された液滴の各々を偏向するための偏向電極をそれぞれ有する第１の偏向用部材および第２の偏向用部材と、を備え、前記帯電用部材、前記第１の偏向用部材、および前記第２の偏向用部材は、前記複数のノズルから吐出された液滴を通過させるための貫通孔をそれぞれ有し、前記帯電用部材、前記第１の偏向用部材、および前記第２の偏向用部材は、この順に前記複数のノズルの各々から液滴が吐出される方向に積層されており、前記第２の偏向用部材は、前記貫通孔の各々の内壁に前記複数のノズルの各々に対応する導電面を有し、前記第１の方向において互いに対向する前記第２の偏向用部材の導電面は、それらの間に隣り合う２つのノズルからの液滴の双方の進入軌道軸線を挟むように液滴飛翔路を画定しており、前記第１の偏向用部材は、前記第２の偏向用部材の貫通孔に向けて突出し且つ前記偏向電極を構成する導電面を有する突起部を備える、ことを特徴とする。
【発明の効果】
【０００９】
本発明によれば、高速、かつ、高精細な液体吐出ヘッドが得られるとともに、ノズル配列数を増加させても部品点数が増加しない、組み立てコストが低い液体吐出ヘッドが得られる。
【図面の簡単な説明】
【００１０】
【図１】本発明が適用されるインクジェット装置の一例のシステム概要図である。
【図２】本発明の一実施形態に係るインクジェットヘッドの斜視図および分解斜視図である。
【図３】図２のインクジェットヘッドの断面図である。
【図４】図３のインクジェットヘッドの上面図である。
【図５】第１の実施例に係るオリフィスプレートの工程図である。
【図６】第１の実施例に係る帯電電極板の工程図である。
【図７】第１の実施例に係る第１の偏向電極板の工程図である。
【図８】第１の実施例に係る第２の偏向電極板の工程図である。
【図９】第１の実施例に係る第２の偏向電極板の上面図である。
【図１０】（Ａ）は第１の実施例の偏向電極板での電界シミュレーションの結果を示す図であり、（Ｂ）は第１の実施例の偏向電極板での電界シミュレーションのモデルを示す斜視図である。
【図１１】第２の実施例に係る第１の偏向電極板の工程図である。
【図１２】第２の実施例に係る第２の偏向電極板の工程図である。
【図１３】第２の実施例に係る第２の偏向電極板の上面図である。
【図１４】第３の実施例に係る第２の偏向電極板の工程図である。
【図１５】第４の実施例に係るインクジェットヘッドの断面図である。
【図１６】第４の実施例に係る第１の製造方法で製造された第２の偏向電極板の上面図である。
【図１７】第４の実施例に係る第２の偏向電極板の第２の製造方法による工程図である。
【図１８】第４の実施例に係る第２の偏向電極板の第３の製造方法による工程図である。
【図１９】（ａ）（ｂ）は第４の実施例に係る第２の製造方法で製造された第２の偏向電極板の上面図であり、（ｃ）（ｄ）は第４の実施例に係る第３の製造方法で製造された第２の偏向電極板の上面図である。
【図２０】（Ａ）は第４の実施例に係る偏向電極板での電界シミュレーションの結果を示す図であり、（Ｂ）は第４の実施例に係る偏向電極板での電界シミュレーションのモデルを示す図である。
【図２１】第５の実施例に係るインクジェットヘッド断面図である。
【図２２】第５の実施例に係る第１の偏向電極の斜視図である。
【図２３】（ａ）（ｂ）は第５の実施例に係る第１の偏向電極の第１の製造方法による工程図であり、（ｃ）（ｄ）（ｅ）は、第５の実施例に係る第１の偏向電極の第２の製造方法による工程図である。
【図２４】（Ａ）は第５の実施例に係る偏向電極板での電界シミュレーションの結果を示す図であり、（Ｂ）は第５の実施例に係る偏向電極板での電界シミュレーションのモデルを示す図である。
【発明を実施するための形態】
【００１１】
［第１の実施の形態］
本発明の第１の実施形態を説明する。本実施形態では、インクジェット装置について述べている。しかしながら、本発明は、色材を用いた印刷用インクを吐出する場合に限定されず、他の液体全般の吐出に適用可能である。
【００１２】
図１は、本発明のインクジェットヘッドを搭載したインクジェット装置のシステム概要図である。本発明のインクジェット装置は、インクタンク００１、加圧ポンプ００２、加振機構００３、ヘッド００４、回収ポンプ００６、および、インク調整部００７を備える。図２は、ヘッドの斜視図および分解斜視図である（ただし、ガターは図示せず）。図３は、ヘッドの断面図である。図４は、ヘッドの上面図である。
【００１３】
図１ないし図４を参照して、ヘッドについてより詳細に説明する。ヘッド００４は、ノズル用部材としてのオリフィスプレート１０１、帯電用部材としての帯電電極板１０２、第１の偏向用部材としての第１の偏向電極板１０３、第２の偏向用部材としての第２の偏向電極板１０４を含む。さらに、ヘッド００４は、ガター００５と絶縁スペーサ２０１、２０２、２０３を含む。
【００１４】
ヘッド００４の構成部材は板状形状を有しており、インクの飛翔方向に積層されている。すなわち、オリフィスプレート１０１、帯電電極板１０２、第１の偏向電極板１０３、第２の偏向電極板１０４の間に、それぞれ、絶縁部材である絶縁スペーサが介在している。
【００１５】
オリフィスプレート１０１には、インクを吐出する複数のノズルが第１の主方向（第１の方向）、および、第２の主方向（第２の方向）に沿って、２次元状に配列されている。帯電電極板１０２には、吐出されたインクが通過する貫通孔が設けられ、さらに貫通孔の内壁には電極が形成されている。電極は配線に接続され、個別にインク滴に電荷を付与するために帯電電圧を印加することができるようになっている。
【００１６】
第１の偏向電極板１０３には、吐出されたインクが通過する貫通孔が設けられている。第１の偏向電極板１０３には電極が形成されているが、電極の位置は貫通孔の内壁面、第２の偏向電極板１０４と対向する面のいずれか、あるいは、その両方である。第１の偏向電極板１０３の電極は、帯電電極板１０２の電極とは異なり、個別に電圧を印加する必要がないので、各貫通孔に対応する電極は、同電位になるように、互いに配線によってつながっていてもよい。また、第１の偏向電極板１０３を導電性部材で作製することによって、部材全体を同電位とし、電極板内の電極や配線のパターニングを省略してもよい。
【００１７】
第２の偏向電極板１０４には、吐出されたインクが通過する貫通孔が設けられ、その内壁には、それぞれ、電極が形成されている。電極部は帯電電極板の電極とは異なり、個別に電圧を印加する必要がないので、すべて同電位になるように、電極間は配線によって接続されている。第２の偏向電極板１０４を導電性部材で作製することによって、電極や配線のパターニングを省略してもよい。さらに、第２の偏向電極板を多孔質部材で作製することにより、ガターと兼用するようにしてもよい。
【００１８】
次に、本発明のインクジェット装置の動作を説明する。インクタンク００１に貯えられたインクは、加圧ポンプ００２によって加圧され、ヘッド００４に供給される。ヘッド００４に供給されたインクは、加振機構００３によって振動を与えられ、ノズル１１１から吐出される。ノズル１１１から吐出されたインクは、1mm程度飛翔すると、液柱から液滴に分裂する。帯電電極板１０２は、この液滴に分裂する位置で貫通孔を通過するように設置されている。液滴への分裂時に電極に電圧が印加されていると液滴は帯電し、電圧が印加されていないと液滴は帯電しない。従って、印刷データにあわせ、印刷に使用する液滴は帯電させず、印刷に用いない液滴は帯電するように、帯電電極への印加電圧を制御する。その後、帯電していない液滴は、直線的に飛翔し、印刷媒体へと着弾する。第１の偏向電極板（第１の偏向用部材）１０３と第２の偏向電極板（第２の偏向用部材）１０４との間には電圧がかけられ、帯電した液滴は２つの偏向電極を通過する際に、電場によって偏向される。偏向された液滴はガター００５によって回収される。回収されたインクは、回収ポンプ００６によって吸引され、インク調整部００７でごみの除去や粘度調整を行った後、再び加圧ポンプ００２によって加圧され、印刷のためにヘッド００４へと循環される。
【００１９】
インクは帯電させるために導電性のものを使用する。従って、循環するインクによって、ガター００５とオリフィスプレート１０１とは導通した状態となる。第２の偏向電極板１０４は、回収液滴と導通してしまう場合が多いので、供給インク、帯電電極、偏向電極への電圧のかけ方は、供給インクと第２の偏向電極板１０４の電圧を０V（ＧＮＤ）とし、帯電電極、および、第１の偏向電極へ電圧を印加するのが好ましい。
【００２０】
次に、本発明の第１の実施例を説明する。
【００２１】
まず、本発明のインクジェットヘッドの製造方法を説明する。先ず、オリフィスプレート１０１の製造方法について図５を参照して説明する。基板３０１として、ＳＯＩ（シリコン・オン・インシュレータ）ウェハを使用する。ハンドル層の厚さは３００μｍで結晶面方位は（１００）となっている。また、ＢＯＸ層３０２の厚さは０．２μｍ、デバイス層の厚さは、３μｍとなっている。
【００２２】
図５（ａ）に示す第１の工程では、マスクとなる窒化シリコン膜３０３を基板両面に形成する。図５（ａ）では、ＳＯＩウェハのデバイス層を下にした状態である。窒化シリコン膜３０３の形成には、ＣＶＤなどの工程を用いることができる。また、窒化シリコン膜の代わりに酸化シリコン膜を熱酸化によって形成してもよい。
【００２３】
図５（ｂ）に示す第２の工程では、各ノズルに対応する個別流路３０４を作製する工程である。フォトリソグラフィによって、基板３０１のハンドル層側の窒化シリコン層をパターニングし、窒化シリコン層をマスクとし、ハンドル層のエッチングを行う。ハンドル層のエッチングには、異方性ウェットエッチングを用いる。エッチャントとしては、ＫＯＨ（水酸化カリウム）を用いることができる。このエッチングでは、シリコンの結晶面よって、エッチング速度が大きく異なるため、図５（ｂ）のように、テーパー状のエッチングが可能である。エッチング後のシリコンのテーパー部は結晶面方位が（１１１）の面が露出した構造となっている。また、ＫＯＨのウェットエッチングに対しては、シリコンに比べ、シリコン酸化物のエッチング速度は非常に遅いため、エッチングは、ＳＯＩ基板のＢＯＸ層でストップする。マスクの形状を正方形とすると、エッチングされる形状は台形台状となる。本実施例では、ノズル間隔を５００μｍとし、エッチング後の流路底部の幅を２０μｍとする。なお、本実施例では異方性ウェットエッチングを用いたが、ＩＣＰ−ＲＩＥを用いた深堀りドライエッチングによっても個別流路を形成することができる。この場合、エッチングはテーパー状にならず、シリコンを垂直にエッチングすることができる。この方式を用いると、基板の面方位を規定する必要がない、マスク形状を円形にすることで円管形状の個別流路が形成できるなどの利点がある。一方、前述の異方性ウェットエッチングを用いると、複数枚の基板を同時にエッチングできる、テーパー状流路によって流路抵抗が低く、かつ、強度の高い個別流路が形成できるといった利点がある。
【００２４】
図５（ｃ）に示す第３の工程では、ノズルオリフィス３０５を形成する工程である。基板３０１のデバイス層側（図５（ｃ）の下面）の窒化シリコン層をパターニングし、窒化シリコン層をマスクとし、デバイス層のエッチングを行う。図５（ｂ）の工程、および、図５（ｃ）の工程で使用するマスクには、アライメントマークを設けておき、アライメントマークをもとに、オリフィスの中心が個別流路の中心と合致するようにマスクあわせを行う。エッチングには、ＲＩＥによるドライエッチングを用いる。シリコンに比べシリコン酸化物のエッチング速度は非常に遅いため、エッチングは、ＳＯＩ基板のＢＯＸ層でストップする。本実施例では、オリフィス直径を７．４μｍとする。
【００２５】
図５（ｄ）に示す第４の工程では、基板表面の窒化シリコン層と個別流路底部のＢＯＸ層をエッチングにより除去し、個別流路とノズルオリフィスとの間を貫通させる工程である。エッチングには、ＢＨＦ（バッファード・フッ酸）によるウェットエッチングを用いる。なお、この工程の跡に、耐食性を向上させるため、流路表面に窒化シリコン層やシリコン酸化物層を形成してもよい。
【００２６】
以上のようにして、本発明のオリフィスプレートを製造することができる。オリフィスの製造方法には、その他に金属プレートをエッチング加工、プレス加工、又は、レーザー加工する方法や、電鋳などを用いて形成する方法もある。
【００２７】
次に、帯電電極板１０２の製造方法について図６を参照して説明する。まず、基板には厚さ５００μｍのシリコンウェハを使用する。
【００２８】
図６（ａ）に示す第１の工程では、基板４０１にエッチング用のマスク４０２を形成する。基板材料にはＣｒなどを使用することができる。基板表面にＣｒを成膜し、その後、フォトリソグラフィーによってパターニングする。
【００２９】
図６（ｂ）に示す第２の工程では、第１の工程で作成したマスク４０２を用いて、インクが通過する貫通孔４０５を形成する工程である。貫通孔はエッチングにはＩＣＰ−ＲＩＥを用いることで、高アスペクト比の深彫りエッチングが可能である。本実施例では、貫通孔は円形断面とし、穴径を３００μｍとする。エッチング後、マスクに使用したＣｒをエッチングにより除去する。
【００３０】
図６（ｃ）に示す第３の工程では、めっきによって基板表面および貫通孔内壁に導電層を形成する。Ａｕの無電解めっきを用いる。
【００３１】
図６（ｄ）に示す第４の工程では、基板表面にフィルム状のレジスト４０７を形成する。レジストの形成にはラミネータを使用し、貫通孔４０５の表面も被覆されるようにする。さらにフィルムレジストをパターニングすることで、基板表面に電極のパターンを形成する（基板４０１の裏面も同様）。
【００３２】
図６（ｅ）に示す第5の工程では、第４の工程で作製したレジストパターンをもとに、基板表面の導電層をエッチングする。さらに、レジストを剥がすことで、配線層４０３が形成される。
【００３３】
図６（ｆ）に示す第６の工程では、配線４０３の表面を被覆保護膜４０４によって被覆する。被覆材料には、パリレンあるいはポリイミドなどの絶縁性、耐食性に優れた材料を用いる。パリレンはＣＶＤによって、ポリイミドはスピンコートによって成膜することができる。これらの材料は、段差がある場合でも被覆率が高いという特徴がある。
【００３４】
以上のようにして、本発明の帯電電極板を製造することができる。基板としてシリコンウェハを使用した場合について説明したが、感光性ガラスを基板としてもよい。この場合、貫通孔の形成にはウェットエッチングを用いる。シリコンに比べて、基板の絶縁性が優れている。一方、貫通孔の加工精度は、シリコンを基板とした方が高い。  また、電極４０６の形成にはめっきを用いたが、斜方蒸着などによって、貫通孔４０５の内壁に導電性材料を成膜してもよい。
【００３５】
その他の帯電電極板の製造方法としては、セラミック材料を焼成し、表面に配線のパターニングを行い、めっきによって電極を形成する方法や、プリント基板材料にレーザーで貫通孔を形成し、同様に配線および電極を形成する方法がある。
【００３６】
次に、第１の偏向電極板１０３の製造方法について図７を参照して説明する。基板５０１には、図７（ａ）に示すように、ステンレスなどの耐食性を有する導電性部材を用いる。本実施例では基板厚さを２００μｍとする。図７（ｂ）に示すように、インクが通過するための貫通孔５０２を形成する。本実施例では、貫通孔５０２の形状は円形断面とし、穴径を５０μｍとする。貫通孔５０２の形成には、エッチング、プレス、レーザー加工などを用いることができる。さらに、導電性と耐食性を向上させるため、電極板表面に金めっきを施してもよい。
【００３７】
次に、第２の偏向電極板１０４の製造方法について図８を参照して説明する。特に、ここでは、より小型化するためにガターおよびインク回収路を一体化した構成の製造方法について説明するが、別々に作製、設置しても構わない。図８（ａ）に示す基板にはステンレスなどの耐食性を有する導電性部材を用いる。本実施例では基板厚さを８００μｍとする。
【００３８】
図８（ｂ）に示す第１の工程では、インクが通過するインク飛翔路６０２、および、インクを回収するためのインク回収路６０３を形成する。インク回収路６０３は、図８（ｂ）に示すように、奥行き方向にのびるスリット状に形成されている。一方、飛翔路６０２は、図８（ｂ）に示すように、奥行き方向にのびるスリット状（図９（ａ））に形成されている。あるいは、飛翔路６０２は、通過する液滴列ごとに対応する基板の表面から裏面へ延びる個別貫通孔（図９（ｂ））で構成される。インク飛翔路６０２、および、インク回収路６０３の形成には、エッチング加工、プレス加工、レーザー加工などを用いることができる。
【００３９】
図８（ｃ）に示す第２の工程では、第２の基板６０４にインクが通過するインク飛翔路６０５を形成する。第２の基板の厚さは１００μｍとする。インク飛翔路６０５の形成には、エッチング、プレス、レーザー加工などを用いることができる。
【００４０】
図８（ｄ）に示す第３の工程では、第１の基板６０１と第２の基板６０４を接着する工程である。インク飛翔路６０２、６０５が一致するように２つの基板を位置決めし、接着して回収路の上部に蓋をする。接着剤にはエポキシ系接着剤などを使用することができる。
【００４１】
次に、ガターを形成する工程を説明する。図８（ｅ）の基板にはステンレスなどを用いる。ここでは厚さを１００μｍとする。図８（ｆ）に示すように、インク飛翔路６０７、インク回収路６０８を形成する。加工方法としては、エッチング（両面に異なる形状のマスクを用いた段差エッチング）、プレス加工などを用いることができる。
【００４２】
最後に、図８（ｇ）に示すように、図８（ｄ）の工程で製造した部材と図８（ｆ）で製造した部材をインク飛翔路６０５、６０７が一致するように２つの基板を位置決めし、接着する。
【００４３】
以上のようにして、インク飛翔路（貫通孔）６０９、ガター６１１、インク回収路６１０を有する第２の偏向電極板（第２の偏向用部材）を形成することができる。さらに導電性と耐食性を向上させるため、電極板表面に金めっきを施してもよい。また、基板６０１が厚くて、精度の良い加工が難しい場合には、さらに薄い基板を複数用意、加工して、貼り合わせてもよい。
【００４４】
以上に述べた方法によって製造したオリフィスプレート１０１、帯電電極板１０２、第１の偏向電極板１０３、第２の偏向電極板１０４（ガター、インク回収路を含む）を図２に示すように積層することによって、インクジェットヘッドは完成する。また、積層の際には、電気絶縁性のスペーサを各部材の間に挟むことにより、部材間の間隔を一定に保つとともに、部材間を電気的に絶縁することができる。
【００４５】
このように、各部材がインクの通過するための貫通孔を有し、これらの部材をインク飛翔方向に積層するため、ノズル数が増加した際にも部品点数が増えないという利点がある。特に、第１の偏向電極板１０３と第２の偏向電極板１０４を導電性の板状部材としていることで、各電極板に配線のパターニングを行う必要がなく、非常に加工しやすい構造となっている。
【００４６】
次に、本実施例のインクジェット装置の動作条件を説明する。ノズル径は７．４μｍであり、加圧ポンプ００２の圧力は０．８ＭＰａである。また、加振機構００３の振動数は５０ｋＨｚ程度である。この場合、液滴サイズは４ｐＬ、吐出速度は１０ｍ／ｓ程度である。飛翔液滴は空気抵抗によって減速し、第１の偏向電極板１０３を通過する際には、８ｍ／ｓ程度である。帯電電極での帯電量を−６×１０-13［Ｃ］、第１の偏向電極板１０３の電位を−１００［Ｖ］、第２の偏向電極板１０４の電位を０［Ｖ］とし、偏向電極での電場の等電位線、および、帯電した液滴の軌道をシミュレーションすると図１０（Ａ）に示すようになる。シミュレーションには３次元非線形静電場解析ソフトウェアＥＬＦＩＮ（エルフ社）を用いた。シミュレーションに用いた構造モデルの斜視図を図１０（Ｂ）に示す。等電位線が第１の偏向電極板１０３の下面と第２の偏向電極板１０４の上面および貫通孔内壁との間に形成されており、その形状は、第２の偏向電極板１０４の貫通孔の中心軸線に対してほぼ鏡像対称である。（正確には、対称軸線は第２の偏向電極板１０４の内壁部の電極面と電極面との間の中心線である。また、第１の偏向電極板１０３の貫通孔の影響で厳密には鏡像対称ではない。）電気力線は図示されている等電位線に垂直なので、この中心軸線に対して、負に帯電した液滴が右側から進入すると、右に偏向され、左側から進入すると正に偏向される（帯電電極の極性や偏向電極の極性を反転させると逆向きに偏向する）。本実施例では、液滴の貫通孔への進入軌道軸線は、第２の偏向電極板１０４の貫通孔の中心軸線よりも第１の主方向に左に５０μｍずれている。従って、帯電液滴は、左に偏向するように静電気力を受け、図１０に示されている軌道を描く。帯電液滴は、第２の偏向電極の下端で帯電液滴は４２μｍ偏向している。これをガターによって回収する（本シミュレーションでは図３にあるガター００５は図示していない）。一方、帯電していない液滴は偏向されず、直線的に飛翔し、下部にある印刷媒体へと着弾する。
【００４７】
［第２の実施例］
次に、本発明の第２の実施例を説明する。本実施例では、第１の実施例における第１の偏向電極板１０３、および、第２の偏向電極板１０４の別の製造方法について述べる。第１の実施例１では、これらの部材を導電性基板を用いて作製する方法について述べたが、本実施例では、絶縁性基板の表面に導電膜を成膜することによって作製する。
【００４８】
まず、図１１を元に第１の偏向電極板１０３の製造方法を説明する。図１１（ａ）で示す基板は、シリコンウェハである。本実施例では厚さ２００μｍのものを使用する。まず、基板７０１にＩＣＰ−ＲＩＥによって、貫通孔（インク飛翔路）７０２を形成する（図１１（ｂ））。エッチングのマスクには、予め熱酸化膜やアルミを成膜しておき、フォトリソグラフィによってパターニングしたものを使用する。次に、電極となる金属を成膜する（図１１（ｃ））。電極７０３には、Ａｕなど耐食性がある金属薄膜が適している。また、基板との密着性を向上させるため、下地層として薄くＴｉなどを成膜しておくとよい。図では、電極側面にも金属層が形成されているが、上面に金属層があれば電極としての役割は果たす。ただし、インクミストが付着した際のチャージ防止のためには、貫通孔７０２の側壁にも金属層がある方が好ましい。例えば、金属層の成膜に真空蒸着を使用すると、内壁には成膜されにくく、スパッタを使用すると、内壁にも成膜されやすくなる。
【００４９】
このようにして作製した第１の偏向電極板１０３を組み付ける際には、電極が形成されている面が第２の偏向電極板１０４に対向するように設置すると、第１の実施例に比べ、電極面を帯電電極板から遠ざけることができる。これにより、第１の偏向電極板１０３の電場が、液滴の帯電過程に与える影響をより小さなものとすることができるという利点がある。さらに、電極板表面の絶縁皮膜層を形成することで、絶縁スペーサとして用いることも可能である。あるいは、第１の偏向電極板１０３を、電極が形成されている面が帯電電極板１０２に対向するように設置し、基板７０１に-絶縁スペーサの機能をさせてもよい。これらにより、第３の絶縁スペーサ２０３を省略することができ、部品点数の削減、ノズルから被印刷媒体までの距離の短縮という利点がある。
【００５０】
次に、図１２を参照して第２の偏向電極板１０４の製造方法を説明する。図１２（ａ）に示す第１の工程では、第２の偏向電極板１０４の上部を作製するためのマスクをパターニングする。本実施例では第１の基板８０１として、両面研磨、厚さ４００μｍのシリコン基板を使用する。まず、インク回収路８０４およびインク飛翔路８０５をエッチングするためのマスクをパターニングする。ここで、インク飛翔路８０５は基板を貫通させるのに対し、インク回収路は基板を貫通させないので、２種類のマスクが必要になる。そこで、図のように２段のマスク８０２、８０３を形成する。マスク材料には、アルミを成膜したり、シリコン酸化物膜を熱酸化によって成膜することができる。これらをフォトリソグラフィによってパターニングする。２段マスクは同種の材料で、２回のエッチングによって厚さが部分的に異なるものを作製したり、異種材料によるパターンを積層したりすることで作製する。
【００５１】
図１２（ｂ）に示す第２の工程では、インク飛翔路８０４およびインク回収路８０５を形成する。第１の工程で作製した２段マスクでＩＣＰ−ＲＩＥによってエッチングを行う。インク回収路の上部壁の厚さ（１００μｍ）分インク飛翔路になる部分をエッチングした後、第２のマスク８０３を除去し、さらに第１のマスク８０２のみでエッチングを行う。エッチング後、第１のマスク８０２を除去する。
【００５２】
図１２（ｃ）に示す第３の工程では、第２の偏向電極板１０４の下部を形成する。基板には、両面研磨、厚さ５００μｍのシリコン基板を使用する。フォトリソグラフィによりマスクをパターニングし、ＩＣＰ−ＲＩＥによってインク回収路８０６およびインク飛翔路８０７をエッチングする。その後、マスクを除去する。
【００５３】
図１２（ｄ）に示す第４の工程では、第２の工程で作製した上部と第３の工程で作製した下部を接続する。位置あわせのためのアライメントマークを、予め各部材を加工するためのマスクに作製しておく。部材の接続には、シリコン表面の直接接合を用いてもよいし、接着剤を用いてもよい。直接接合では、接合がうまくいけば、分子同士の共有結合によって接合されるため、非常に高い接合強度が得られる半面、接合面にごみなどが付着していると、接合の歩留まりが著しく低下する。接着剤を用いる場合には、エポキシ系接着剤などをディスペンサで塗布し、接着することができる。
【００５４】
図１２（ｅ）に示す第５の工程では、電極８０９および電極間を接続する配線８０８を形成する。斜方蒸着を用いて、上面およびインク飛翔路内壁に金属薄膜を成膜する。金属薄膜には、Ａｕなど耐食性がある金属薄膜が適している。また、基板との密着性を向上させるため、下地層として薄くＴｉなどを成膜しておくとよい。電極はすべて同じ電圧がかけられるように電気的につながっている必要があるが、個別に電圧を制御する必要はないため、配線のために細かなパターニングは必要なく、例えば基板上面がすべて成膜された状態でもよい。
【００５５】
次にガター部を作製する。本実施例では、厚さ１００μｍ、両面研磨のシリコンウェハを基板に用いる。ガター部の形成方法を図１２（ｆ）を元に説明する。第１の工程と同様に２段マスクを形成し、エッチングによって、回収路８１０およびインク飛翔路を形成する。エッチングにはＩＣＰ−ＲＩＥを用いる。エッチング後、マスクを除去する。さらに、電極板表面の絶縁皮膜層を形成することで、絶縁スペーサとして用いることも可能である。この場合、第３の絶縁スペーサを省略することが可能である。
【００５６】
以上のようにして作製したガター板８１４を第５の工程で作製した第２の偏向電極板１０４と接続する（図１２（ｇ））。位置あわせのためのアライメントマークを、予め各部材のマスクに作製しておく。部材の接続には、シリコン表面の直接接合を用いてもよいし、接着剤を用いてもよい。直接接合では、接合がうまくいけば、分子同士の共有結合によって接合されるため、非常に高い接合強度が得られる半面、接合面にごみなどが付着していると、接合の歩留まりが著しく低下する。接着剤を用いる場合には、エポキシ系接着剤などをディスペンサで塗布し、接着することができる。
【００５７】
尚、第１の実施例と同様に、インク回収路８１２の形状は、奥行き方向（第２の主方向）にのびるスリット状とする。インク飛翔路８１３の形状は、奥行き方向（第２の主方向）にのびるスリット状（図１３（ａ））、あるいは、通過する液滴列ごとに対応する個別貫通孔（図１３（ｂ））とする。
【００５８】
本実施例の第２の偏向電極板１０４の作製工程の説明には、第２、第３の工程で別々にエッチングした電極部材を第４の工程ではり合わせる方法を取っている。これは、エッチングのアスペクト比が高くなると、テーパーができて加工精度が悪くなったり、エッチングレートが途中で低下したりするのを防ぐためである。電極の貫通孔の径や深さの条件、使用するエッチング装置の仕様にあわせて、１枚の部材で作製することもできるし、逆に、より多くの部材に分けてエッチングを行い、積層、はり合わせを行うことも可能である。
【００５９】
スリット状貫通孔の形成には、ＩＣＰ−ＲＩＥの代わりにＫＯＨをエッチャントとした結晶異方性ウェットエッチングを使用することもできる。この際には、マスクには、窒化シリコン膜を使用し、基板には表面が（１１０）面であるものを使用する。
【００６０】
本実施例の第１の偏向電極板１０３、および、第２の偏向電極板１０４の製造方法では、基板材料として、シリコンウェハを用いることができるため、高アスペクト比のエッチングを精度よく実現することが可能である。その他の材料としては、プラスティック材料、セラミック材料などを基板として使用することができる。プラスティック材料を使用した場合には、加工には射出成型などを用い、安価で軽量な電極板を実現できるというメリットがある。セラミック材料を使用した場合には、焼結などによって作製するが、インクに対する耐食性に優れ、また、熱による膨張が少ないというメリットがある。
【００６１】
また、導電層を形成しなければならないため、第１の実施例１に比べて製造方法が複雑になるが、各電極板内では、電極はすべて同電位となっていてよい。このため、細かな配線や電極のパターニングなどは必要なく、正負の偏向電極を同一層内で形成する場合に比べてはるかに簡便である。その他の部材の製造方法、インクジェットヘッドの組み立て方法、インクジェット装置の構成および運転方法は、実施例１と同様である。
【００６２】
［第３の実施例］
本発明の第３の実施例を説明する。本実施例では、第２の偏向電極板１０４の別の構成について述べる。第１の実施例においては、第２の偏向電極にガターやインク回収流路をエッチングによって作製していたが、本実施例では、インクを吸収可能な多孔質導電材料９０１を用いることで、偏向電極がガターおよび回収流路を兼ねる構成とする。すなわち、偏向された帯電液滴は、偏向電極内壁に衝突し、多孔部から吸引、回収される。
【００６３】
本実施例の第２の偏向電極の断面図を図１４（ａ）に示す。材料としては導電性部材の多孔質体を使用する。特に、インクに対する耐食性を有するものが好ましい。例えば、ステンレスの発泡体や多孔質カーボンを使用することができる。これらの多孔質材料は、プレスやレーザ加工によって加工することができる。また、金属材料の場合、ＭＩＭ（Ｍｅｔａｌ  Ｉｎｊｅｃｔｉｏｎ  Ｍｏｄｅｌｉｎｇ：金属粉末射出成型法）と呼ばれる加工方法で、粉末状材料を型に入れて焼結することでも所望の多孔質形状を得ることができる。これらの材料、および、加工法を用いて、インク飛翔路９０２を形成する。
【００６４】
また、図１４（ｂ）に示すように、第２の偏向電極板１０４の上面、および下面を封止してもよい。封止方法には、インク飛翔路のための貫通孔をあけた薄板をはり合わせる方法や高粘度かつ高表面張力の接着シール剤を上面および下面に塗布含浸させる方法がある。さらに、図１４（ｃ）に示すように、多孔部の内部に中空流路（９０３）を形成し、回収流路の抵抗を下げることができる。
【００６５】
その他の部材の製造方法、インクジェットヘッドの組み立て方法、インクジェット装置の構成および運転方法は、第１の実施例と同様である。このように多孔質導電材料を用いた第２の偏向電極板１０４を用いることで、ガター部の加工を省略でき、また部品点数も削減することができる。
【００６６】
［第４の実施例］
本発明の第４の実施例を説明する。本実施例では、図１５に示すように、第１の主方向について、第２の偏向電極の貫通孔の内壁の導電面が、隣接するノズルからの液滴軌道を挟んで対向する形状となっている。また、反対側の隣接ノズルに対応する液滴軌道とは貫通孔内壁の導電面によって隔てられた形状となっている。具体的に実施例１での構成（図３）と比較すると、図３では、隣接する液滴軌道の間には、必ず第２の偏向電極の貫通孔内壁の導電面があったのに対し、図１５では、導電面が１ノズルおきに設けられている。図１５では内壁も１ノズルおきとしているが、導電面が形成されていなければ、内壁があっても構わない（後述の第３の製造方法を参照）。その他の部材の構成については、実施例１と同様である。
【００６７】
本実施例の第２の偏向電極板１０４の第１の製造方法は、導電性基板を材料に用いた方法で、実施例１での第２の偏向電極の製造方法とほぼ同様ある。ただし、図８（ｂ）、図８（ｆ）でのインク飛翔路６０２、および、インク回収路６０３の大きさが変更されている。すなわちインク飛翔路が広くなり、インク回収路が１ノズルおきになっている。本実施例の第１の製造方法で作製した第２の偏向電極板１０４の上面図を図１６に示す。実施例１の場合と同様に、インク回収路１００３の形状は、第２の主方向に延びるスリット状となっている。一方、飛翔路１００２の形状は、２つのノズル列にまたがるスリット状（図１６（ａ））、あるいは、２つのノズルにまたがる貫通孔（図１６（ｂ））とする。
【００６８】
次に、本実施例の第２の偏向電極板１０４の第２の製造方法を図１７に示す。また、第２の方法で作製した場合の第２の偏向電極板１０４の上面図を図１９に示す。第１の製造方法で作製された第２の偏向電極板１０４と同様に、インク回収路１１０８の形状は、第２の主方向に延びるスリット状となっている。一方、インク飛翔路１１０９の形状は、２つのノズル列にまたがるスリット状（図１９（ａ））、あるいは、２つのノズルにまたがる貫通孔（図１９（ｂ））とする。
【００６９】
第２の製造方法は、絶縁性基板を材料に用いた方法で、第２の実施例での第２の偏向電極の製造方法とほぼ同様ある。ただし、本実施例の構成にあわせてインク飛翔路、および、インク回収路の大きさが変更されている。電極１１１０の形成には、基板内壁に導電性材料の成膜をおこなうため、スパッタなどの等方性の高い成膜方法が適している。あるいは、角度を変えた斜方蒸着を２回おこなってもよい。
【００７０】
次に、本実施例の第２の偏向電極板１０４の第３の製造方法を図１８に示す。また、第３の方法で作製した場合の第２の偏向電極板１０４の上面図を図２１に示す。第３の製造方法は、絶縁性基板を材料に用いた方法で、本実施例の第２の製造方法とほぼ同様ある。本製造方法によって作製される第２の偏向電極板１０４のインク回収路１２０９の形状は、第２の主方向に延びるスリット状となっている。一方、インク飛翔路１２１０の形状は、スリット状（図１９（ｃ））、あるいは、通過する液滴列ごとに対応する基板の表面から裏面へ延びる個別貫通孔（図１９（ｄ））とする。ここで、重要なのは、貫通孔内壁の電極１２１１および上面の配線１２１２が全面ではなく、２つの液滴軌道に挟まれた部分の側面および上面には形成されていないことである。
【００７１】
第３の製造方法では電極を２つの対抗する内壁面に形成するため、角度を変えた斜方蒸着を２回行う（図１８（ｅ））。第２の製造方法と大きく異なる点は、この際に、電極以外の部分に導電層が形成されないようにするため、予めマスクを形成する必要がある。マスクの形成は図１８（ａ）に示す方法で行うが、ここで重要なのは、斜方蒸着においても内壁に導電層が成膜されないように、インク飛翔路に張り出したマスク形状とすることである。マスクには剛性が高い厚膜レジストなどを使用する。マスク作製後、図１８ｂ）に示すように、インク飛翔路、およびインク回収路のエッチングを行う。これにより、インク飛翔路に張り出したマスクを形成することができる。また、フィルムレジストを使用すれば、インク回収路を形成した後（図１８（ｂ）の後）で、斜方蒸着用のマスクを形成することもできる。さらに斜方蒸着後、マスクを除去することにより、マスクの上に成膜された導電層も合わせて除去することができる。斜方蒸着によりマスクの側壁にも導電層が形成されて剥離が困難である場合には、マスクにパリレンのように柔軟で破れにくく、剥離性が高いフィルム状の材料を選ぶと、溶媒で溶かすのではなく、引き剥がすことによって、マスクを剥離することができる。
【００７２】
第１の実施例と同じ駆動条件で、偏向電極での電場の等電位線、および、帯電した液滴の軌道をシミュレーションすると、図２０（Ａ）に示すようになる。シミュレーションには３次元非線形静電場解析ソフトウェアＥＬＦＩＮ（エルフ社）を用いた。シミュレーションに用いた構造モデルの斜視図を図２０（Ｂ）に示す。第２の偏向電極板１０４の上端から８６０μｍの地点で、帯電液滴は１００μｍ偏向している。従って、第１の実施例の構成よりも大きな偏向量が得られている。
【００７３】
ここで、第１の実施例のシミュレーション結果（図１０（Ａ））での等電位線を比較する。第１の実施例の構成では、隣のノズルに対する第２の偏向電極板１０４の導電面が電場をさえぎるシールドの役割をして、第１の偏向電極板１０３からの電場が第２の偏向電極板１０４の液滴飛翔路（貫通孔）内部にまでほとんど達していない。
【００７４】
一方、本実施例の構成では、第２の偏向電極板１０４の内壁の導電面を隣り合う液滴軌道を挟んで対向するように配置した。すなわち、第１の主方向において互いに対向する第２の偏向電極板１０４の導電面は、それらの間に隣り合う２つのノズルからの液滴の双方の進入軌道軸線を挟むように液滴飛翔路を画定している構成とした。このため、第２の偏向電極板１０４の内壁の導電面の間隔が広がり、第１の偏向電極板１０３との間に作る電場が第２の偏向電極板１０４の液滴飛翔路内部にまで進入している。これにより帯電した飛翔液滴は、より長い時間にわたって電場の影響を受けるので、より大きな偏向が得られる。シミュレーションによると、電場の形状は、第２の偏向電極板１０４の対向する２つの内壁導電面間の中心軸線に対してほぼ鏡像対称である。電気力線は図示されている等電位線に垂直なので、この中心軸線に対して、負に帯電した液滴が右側から進入すると、右に偏向され、左側から進入すると正に偏向される（帯電電極の極性や偏向電極の極性を反転させると逆向きに偏向する）。本実施例では、左のノズルからの液滴の偏向電極貫通孔への進入軌道軸線は、中心軸線から第１の主方向に左に２５０μｍずれており、右のノズルからの液滴の偏向電極貫通孔への進入軌道軸線は、中心軸線から右に２５０μｍずれている。従って、左のノズルからの帯電液滴は左に偏向するように静電気力を受け、右のノズルからの帯電液滴は右に偏向するように静電気力を受けるので、図１０（Ａ）に示されている軌道を描く。
【００７５】
本実施例の第３の方法で作製した第２の偏向電極板１０４には、隣り合う液滴軌道と液滴軌道との間に絶縁部を有する。この絶縁部は、電気的なシールドの役割は果たさないため、第１の偏向電極板１０３と第２の偏向電極板１０４との間で形成される電場は図２０（Ａ）と同様となる。特に、この構成を用いると、絶縁性の壁のおかげで、隣あうノズルから吐出された液滴同士の空気力学的な干渉がなくなり、液滴の飛翔が安定するので、より正確な印刷をおこなうことができる。
【００７６】
本シミュレーションでは、帯電液滴は、第２の偏向電極板１０４に衝突しているが、衝突後、電極板を伝わって最終的には、下方にあるガター００５（図示せず）によって回収される。実施例３と同様に第２の偏向電極板１０４を多孔質材料で作製し、ガターを兼ねさせるようにしてもよい。あるいは、帯電液滴が第２の偏向電極板１０４に衝突せず、ガター部に直接当たるように、帯電電圧や偏向電圧を小さくしたり、第２の偏向電極板１０４の厚さを薄くしたりしてもよい。帯電電圧や偏向電圧を小さくすると消費電力を下げられるという利点があり、第２の偏向電極板１０４を薄くするとノズルから被印刷媒体までの距離を短くでき、印刷精度を高められるという利点がある。
【００７７】
一方、帯電していない液滴は偏向されず、直線的に飛翔し、下部にある印刷媒体へと着弾する。
【００７８】
［第５の実施例］
本発明の第５の実施例を説明する。本実施例のインクジェットヘッドの側面の断面図を図２１に示す。また、本実施例の第１の偏向電極板１０３の斜視図（裏返して下面から見た状態）を図２２に示す。本実施例では、第１の偏向電極板１０３以外の部材の構成については、実施例４と同様である。
【００７９】
本実施例では、第１の偏向電極に第２の偏向電極板１０４の貫通孔に向かって突出する突起部１０５を設けている。突起部１０５は、第２の偏向電極板１０４の貫通孔内壁の第１の主方向に対向する２つの電極に対し、液滴の飛翔軌道を挟んで設置され、かつ、第２の偏向電極の貫通孔内には入り込んでいない。
【００８０】
本実施例の第１の偏向電極板１０３の第１の製造方法を説明する。基板には、図２３（ａ）に示すように、ステンレスなどの耐食性を有する導電性部材を用いる。本実施例では基板厚さを４００μｍとする。図２３（ｂ）に示すように、インクが通過するための貫通孔、および、突起部を形成する。本実施例では、図２２に示すように貫通孔の形状は円筒形状とし、穴直径を５０μｍとする。また、突起部の形状は直線梁形状とし、幅を３００μｍ、高さを２００μｍとする。貫通孔、および、突起部の形成には、エッチング、プレス加工などを用いることができる。さらに導電性と耐食性を向上させるため、電極板表面に金めっきを施してもよい。
【００８１】
次に、本実施例の第１の偏向電極板１０３の第２の製造方法を説明する。基板にはＳＯＩ（シリコン・オン・インシュレータ）ウェハを使用する。本実施例では、ハンドル層の厚さは２００μｍ、ＢＯＸ層の厚さは１μｍ、デバイス層の厚さは、２００μｍとなっている。まず、基板を熱酸化し、表面にシリコン酸化物層を形成する（図２３（ｃ））。次に、成膜した酸化物層をフォトリソグラフィによってパターニングする。パターニングした酸化物層をマスクとして、表面、裏面、それぞれ、ＩＣＰ−ＲＩＥによるエッチングを行い、貫通孔（インク飛翔路）１１３、および、突起部１０５を形成する。さらにフッ化水素によって、表面およびインク飛翔路のシリコン酸化物を除去する（図２３（ｄ））。次に、裏面から電極となる金属を成膜する（図２３（ｅ））。電極には、Ａｕなど耐食性がある金属薄膜が適している。また、基板との密着性を向上させるため、下地層として薄くＴｉなどを成膜しておくとよい。成膜はスパッタなど、内壁にも成膜されやすい方法が適している。
【００８２】
第１の実施例と同じ駆動条件で、偏向電極での電場の等電位線、および、帯電した液滴の軌道をシミュレーションすると、図２４（Ａ）に示すようになる。シミュレーションには３次元非線形静電場解析ソフトウェアＥＬＦＩＮ（エルフ社）を用いた。シミュレーションに用いた構造モデルの斜視図を図２４（Ｂ）に示す。第２の偏向電極の上端から４７０μｍの地点で、帯電液滴は第１の主方向に１００μｍ偏向している。従って、第１の実施例や第４の実施例の構成よりも大きな偏向量が得られている。これにはいくつかの理由があると考えられる。第４の実施例のシミュレーション結果（図２０（Ａ））と比較すると、まず第１に突起部内壁と第２の偏向電極との間に形成される電場は液滴の飛翔方向に対して垂直に近くなっていることがわかる。さらに突起の影響で電極間の距離が短くなり、その間にできる等電位線の密度が高くなっている。さらに、等電位線が第２の偏向電極板１０４の貫通孔のより深い部分にまで入りこむことができている。これらの理由により、他の実施例と比べて帯電液滴は大きく偏向されている。
【００８３】
本実施例において、第４の実施例と同様の方法で第２の偏向電極板１０４を作製した場合、第３の製造方法による第２の偏向電極板１０４には、液滴軌道と液滴軌道の間に絶縁部を有する。この部材は、電気的なシールドの役割は果たさないため、第１の偏向電極板１０３と第２の偏向電極板１０４との間で作られる電場は図２４（Ａ）と同様となる。この場合、突起部１０５はこの絶縁部材と対抗するように設置される。特に、この構成を用いると、絶縁性の壁のおかげで、隣あうノズルから吐出された液滴同士の空気力学的な干渉がなくなり、液滴の飛翔が安定するので、より正確な印刷をおこなうことができる。
【００８４】
本シミュレーションでは、帯電液滴は、第２の偏向電極板１０４に衝突しているが、衝突後、電極板を伝わって最終的には、下方にあるガター００５（図示せず）によって回収される。第３の実施例と同様に、第２の偏向電極板１０４を多孔質材料で作製し、ガターを兼ねさせるようにしてもよい。あるいは、帯電液滴が第２の偏向電極板１０４に衝突せず、ガター部に直接当たるように、帯電電圧や偏向電圧を小さくしたり、第２の偏向電極板１０４の厚さを薄くしたりしてもよい。帯電電圧や偏向電圧を小さくすると消費電力を下げられるという利点があり、第２の偏向電極板１０４を薄くするとノズルから被印刷媒体までの距離を短くでき、印刷精度を高められるという利点がある。一方、帯電していない液滴は偏向されず、直線的に飛翔し、下部にある印刷媒体へと着弾する。
【００８５】
以上のように、第１の偏向電極板１０３に突起部１０５を設けることで、より効率よく帯電液滴の偏向が行えることがわかる。また、この突起の高さは、第２の偏向電極の貫通孔内には入り込んでいないため、この突起部のために、インクジェットヘッドの組み立てに高い精度が要求されてしまうこともない。
【産業上の利用可能性】
【００８６】
本発明の液体吐出ヘッドは、２次元アレイ状にノズルを有するため、高速、かつ、高精細な液体吐出装置を実現するために利用できる。また、本発明の液体吐出ヘッドの製造方法は、層状の偏向電極板を積層することでマルチノズルに対応したヘッドを製造できるため、部品点数が少なく、低コストの液体吐出ヘッドの製造に利用することができる。
【符号の説明】
【００８７】
００４            ヘッド
１０１            オリフィスプレート
１０２            帯電電極板
１０３            第１の偏向電極板
１０４            第２の偏向電極板
１０５            突起部
１１１            ノズル
１１２  帯電電極貫通孔
１１３  第１の偏向電極貫通孔
１１４  第２の偏向電極貫通孔
２０１            第１の絶縁スペーサ
２０２            第２の絶縁スペーサ
２０３            第３の絶縁スペーサ
【図１】
0005599036.tif 000002
【図２】
0005599036.tif 000003
【図３】
0005599036.tif 000004
【図４】
0005599036.tif 000005
【図５】
0005599036.tif 000006
【図６】
0005599036.tif 000007
【図７】
0005599036.tif 000008
【図８】
0005599036.tif 000009
【図９】
0005599036.tif 000010
【図１０】
0005599036.tif 000011
【図１１】
0005599036.tif 000012
【図１２】
0005599036.tif 000013
【図１３】
0005599036.tif 000014
【図１４】
0005599036.tif 000015
【図１５】
0005599036.tif 000016
【図１６】
0005599036.tif 000017
【図１７】
0005599036.tif 000018
【図１８】
0005599036.tif 000019
【図１９】
0005599036.tif 000020
【図２０】
0005599036.tif 000021
【図２１】
0005599036.tif 000022
【図２２】
0005599036.tif 000023
【図２３】
0005599036.tif 000024
【図２４】
0005599036.tif 000025